(57)【要約】【課題】紙スリットヤーンを使用した撚糸を織編物に適用しても風合いが柔軟な紙糸を含む織編物及びその製造方法を提供する。【解決手段】本発明の紙糸を含む織編物は、紙スリットヤーン単独(1)か又はスリットヤーン(1)と他の繊維糸(4,5)に撚りを掛けた撚糸を含み、起毛され紙スリットヤーン(1)の表面には毛羽(30)及び傷(31)を有する。本発明の紙糸を含む織編物の製造方法は、紙スリットヤーン単独か又は前記スリットヤーンと他の繊維糸に撚りを掛けた撚糸を用いて織編物とし、前記織編物を起毛する。この起毛により、紙スリットヤーンの表面のパルプ繊維を剥がして毛羽とし、表面タッチを柔軟にするとともに、紙スリットヤーンに傷をつけることにより紙スリットヤーンの腰又は強度を低下させて柔軟性を上げる。【選択図】図３
2014224334.tif 000002
【特許請求の範囲】
【請求項１】
紙スリットヤーン単独か又は前記スリットヤーンと他の繊維糸に撚りを掛けた撚糸を含む織編物であって、
前記織編物は起毛され前記紙スリットヤーンの表面には毛羽及び傷を有することを特徴とする紙糸を含む織編物。
【請求項２】
前記毛羽は、平均０．１〜８ｍｍの長さである請求項１に記載の紙糸を含む織編物。
【請求項３】
前記撚糸は長さ方向の撚り数が異なり、前記撚糸１０〜１０００ｍｍの範囲内の任意の長さ当たりの撚り数が、１〜５０％の範囲で異なる請求項１又は２に記載の紙糸を含む織編物。
【請求項４】
前記他の繊維糸は、マルチフィラメント糸及び紡績糸から選ばれる少なくとも一つの糸である請求項１〜３のいずれか１項に記載の紙糸を含む織編物。
【請求項５】
前記撚糸は、マルチフィラメント糸が紙スリットヤーンをシングル又はダブルでカバーリングしている請求項１〜４のいずれか１項に記載の紙糸を含む織編物。
【請求項６】
前記撚糸は、紙スリットヤーンに対してさらにマルチフィラメント糸及び紡績糸から選ばれる少なくとも一つの糸を添え糸として撚り込んだ請求項１〜５のいずれか１項に記載の紙糸を含む織編物。
【請求項７】
前記撚糸は１〜１０％の伸度を有する請求項１〜６のいずれか１項に記載の紙糸を含む織編物。
【請求項８】
請求項１〜７のいずれか１項に記載の紙糸を含む織編物の製造方法であって、
紙スリットヤーン単独か又は前記スリットヤーンと他の繊維糸に撚りを掛けた撚糸を用いて織編物とし、
前記織編物を起毛することを特徴とする紙糸を含む織編物の製造方法。
【請求項９】
前記織編物の起毛は、針金起毛機、サンドペーパー起毛機及びあざみ起毛機から選ばれる少なくとも一つの起毛機を用いて行う請求項８に記載の紙糸を含む織編物の製造方法。
【請求項１０】
前記撚糸を製造する際、撚糸機のスピンドル回転数は一定とし、紙スリットヤーンの送り出し速度及び／又は巻き取り速度を変化させて長さ方向の撚り数が異なる撚糸とする請求項８又は９に記載の紙糸を含む織編物の製造方法。
【請求項１１】
前記紙スリットヤーンを１〜１０％のオーバーフィード状態で前記撚糸機へ供給する請求項９に記載の紙糸を含む織編物の製造方法。
【請求項１２】
前記紙スリットヤーンをスピンドル内に通過させてそのまま巻き取る撚糸機の場合、前記撚糸機の後に仮撚りスピンドルを設け、前記紙スリットヤーンの実撚り方向と同一の方向に仮撚りスピンドルを回転させる請求項１０又は１１に記載の紙糸を含む織編物の製造方法。
【発明の詳細な説明】
【技術分野】
【０００１】
本発明は紙スリットテープ又は紙スリットヤーンを撚糸にし、この撚糸を含む織編物及びその製造方法に関する。
【背景技術】
【０００２】
従来から紙スリットテープ又は紙スリットヤーンを撚糸にし、織編物にすることは知られている。このスリットヤーンは紙を原料としており、セルロースが主成分であることから、木綿と同様の吸湿性があり、肌触りや風合いも良く、衣類として利用されている。従来からの提案としては、例えば特許文献１〜３には紙をスリットし、撚りを掛けて糸にすることが提案されている。特許文献４には紙の表面に金や銀の金属の薄膜を形成しておき、スリットし、撚りを掛けて金銀糸にすることが提案されている。特許文献５には紙スリットヤーンの撚りを３倍以上異ならせることにより、絣（かすり）調不均一模様の織物とすることが開示されている。
【先行技術文献】
【特許文献】
【０００３】
【特許文献１】特開２０１０−０９５８３５号公報
【特許文献２】特開２０１０−０３７６７０号公報
【特許文献３】特開２００３−３０１３９７号公報
【特許文献４】特開平１１−１００７４１号公報
【特許文献５】特開２００９−００７６８９号公報
【発明の開示】
【発明が解決しようとする課題】
【０００４】
しかし、従来の紙スリットヤーン撚糸を織編物に適用すると、風合いが粗硬になるという問題があった。
【０００５】
本発明は、前記従来の問題を解決するため、紙スリットヤーンを使用した撚糸を織編物に適用しても風合いが柔軟な紙糸を含む織編物及びその製造方法を提供する。
【課題を解決するための手段】
【０００６】
本発明の紙糸を含む織編物は、紙スリットヤーン単独か又は前記スリットヤーンと他の繊維糸に撚りを掛けた撚糸を含む織編物であって、前記織編物は起毛され前記紙スリットヤーンの表面には毛羽及び傷を有することを特徴とする。
【０００７】
本発明の紙糸を含む織編物の製造方法は、前記の紙糸を含む織編物の製造方法であって、紙スリットヤーン単独か又は前記スリットヤーンと他の繊維糸に撚りを掛けた撚糸を用いて織編物とし、前記織編物を起毛することを特徴とする。
【発明の効果】
【０００８】
本発明は、紙スリットヤーン単独か又は前記スリットヤーンと他の繊維糸に撚りを掛けた撚糸を含む織編物は起毛され前記紙スリットヤーンの表面には毛羽及び傷を有することにより、風合いが柔軟な紙糸を含む織編物とすることができる。これは起毛により、紙スリットヤーンの表面のパルプ繊維を剥がして毛羽とし、表面タッチを柔軟にするとともに、紙スリットヤーンに傷をつけることにより紙スリットヤーンの腰又は強度を低下させて柔軟性を上げるという相乗効果によるものである。
【０００９】
また紙スリットヤーン単独か又は前記スリットヤーンと他の繊維糸に撚りを掛けた撚糸を含む織編物の染色物はヨコ段やタテ段が発生しやすいが、起毛により表面がぼやけ、ヨコ段やタテ段が発生する不均一色の境界部分をぼかし、均一な無地調の織編物とすることができる。加えて、起毛された織編物は、表面が紙スリットヤーンの毛羽を有するので、表面積が増し、見掛け上の厚さも増すので吸湿性及び吸水性も高くなる。
【図面の簡単な説明】
【００１０】
【図１】図１は本発明の一実施例における織編物から引き出した紙スリットヤーン１本の撚糸の外観図である。
【図２】図２は本発明の別の実施例における織編物から引き出した紙スリットヤーン２本の撚糸の外観図である。
【図３】図３は本発明のさらに別の実施例における織編物から引き出した紙スリットヤーン１本と添え糸及びカバーリングヤーンの撚糸の外観図である。
【図４】図４Ａは本発明の一実施例における針金起毛機の模式的説明図、図４Ｂは別の実施例の針金起毛機の模式的説明図、図４Ｃは針金起毛機に取り付ける針布の模式的説明図である。
【図５】図５は本発明の一実施例の起毛処理前後の織編物から引き出した紙スリットヤーンを含む撚糸の垂れ下がり挙動を示す説明図である。
【図６】図６は本発明の一実施例における紙スリットヤーン１本の撚糸の構成図である。
【図７】図７は本発明の別の実施例における紙スリットヤーン２本の撚糸の構成図である。
【図８】図８は本発明のさらに別の実施例における紙スリットヤーン１本と添え糸及びカバーリングヤーンの撚糸の構成図である。
【図９】図９は本発明の一実施例におけるダブルツィスタ撚糸機による紙スリットヤーン１本の撚糸の製造工程図である。
【図１０】図１０は本発明の別の実施例におけるトライツィスタ撚糸機による紙スリットヤーン１本の撚糸の製造工程図である。
【図１１】図１１は本発明のさらに別の実施例におけるトライツィスタ撚糸機による紙スリットヤーン芯糸と鞘糸からなる撚糸の製造工程図である。
【図１２】図１２は本発明のさらに別の実施例におけるトライツィスタ撚糸機による紙スリットヤーン芯糸とマルチフィラメント糸からなる添え糸及びカバーリングヤーンの撚糸の製造工程図である。
【図１３】図１３は本発明のさらに別の実施例におけるトライツィスタ撚糸機による紙スリットヤーン１本の撚糸の製造工程図である。
【図１４】図１４は本発明のさらに別の実施例におけるトライツィスタ撚糸機による紙スリットヤーン芯糸と鞘糸からなる撚糸の製造工程図である。
【図１５】図１５は本発明のさらに別の実施例におけるトライツィスタ撚糸機による紙スリットヤーン芯糸とマルチフィラメント糸からなる添え糸及びカバーリングヤーンの撚糸の製造工程図である。
【図１６Ａ】図１６Ａは本発明のさらに別の実施例の起毛前の織物を構成する紙糸の拡大ＳＥＭ写真（倍率１００）である。
【図１６Ｂ】図１６Ｂは本発明のさらに別の実施例の起毛後の織物を構成する紙糸の拡大ＳＥＭ写真（倍率１００）である。
【発明を実施するための形態】
【００１１】
本発明者らは、紙スリットヤーン撚糸を用いた織編物の粗硬感を改善するため、様々な検討を行った。例えば細い紙スリットヤーンを使用して柔軟性を出そうとしたが、これは紙スリットテープを製造する工程に問題があり、実現は難しかった。次に酵素を使用してバイオ的手段により柔軟性を出そうとしたが、酵素の選択、酵素分解による制御等の点において問題があり、実現は難しかった。そこで織編物にした後に起毛処理して、紙スリットヤーンの表面のパルプ繊維を剥がして毛羽とし、表面タッチを柔軟にするとともに、紙スリットヤーンに傷をつけることにより紙スリットヤーンの強度を低下させて柔軟性を上げることを着想し、本発明に至ったものである。
【００１２】
加えて、紙スリットヤーンはいわば扁平状のモノフィラメントであり、少しの製造欠点（抄紙工程、スリット工程、撚糸工程、編み工程、染色工程等の各工程における品質のばらつき）が織編物生地の傷となって現れやすく、とくに編物にした場合はヨコ段による編み傷の発生が目立ちやすいが、起毛により表面がぼやけ、ヨコ段やタテ段が発生する不均一色の境界部分をぼかし、均一な無地調の織編物とすることができることを着想し、本発明に至ったものである。
【００１３】
本発明は、紙スリットヤーン単独か又は前記スリットヤーンと他の繊維糸に撚りを掛けた撚糸を含む織編物にした後に起毛処理する。これにより紙スリットヤーンの表面には毛羽及び傷が発生する。毛羽の長さは平均で数ミリ以下であり、好ましくは平均０．１〜８ｍｍ、さらに好ましくは平均０．２〜６ｍｍである。傷の深さ及び幅は平均で０．５ｍｍ以下であり、好ましくは０．１〜０．５ｍｍ、さらに好ましくは平均０．１５〜０．４ｍｍである。毛羽の平均長さ及び平均深さと幅は拡大鏡で観察して１００本の毛羽の平均とする。起毛処理により紙スリットヤーンに毛羽が発生しかつ傷がつき、生地が柔らかくなる。本発明においては織編物にした後、好ましくは染色後に起毛処理する。これにより、織編物を製造するまでは糸の強度を高く保ち、効率よく織編物を製造できるという利点もある。
【００１４】
起毛処理は、針金起毛機、サンドペーパー起毛機及びあざみ起毛機から選ばれる少なくとも一つの起毛機を用いるのが好ましい。この中ではさらに針金起毛機又はサンドペーパー起毛機を用いるのが好ましい。起毛処理は２〜６回程度行っても良い。針金起毛機は針布を巻いたロールの表面に生地を通して起毛するもので、起毛の程度が強く、起毛効果の調節も容易である。サンドペーパー起毛機はロールの表面にサンドペーパーを巻き付けて起毛処理する。あざみ起毛機は植物のアザミの実で起毛するもので、針金起毛に比べて起毛作用がやさしい。
【００１５】
本発明においては、撚り数は一定でもよいし変化させてもよい。好ましくは撚り数を異ならせる。さらに好ましくは、撚糸１０〜１０００ｍｍの範囲内の任意の長さ（以下所定長さともいう）当たりの撚り数を変えると、ヨコ段やタテ段といった染色むらをさらに改善する効果がある。さらに好ましくは所定長さごとに２種類以上の撚り数変化を与えるとより効果が高く、多ければ多いほど無地調に近づく。所定長さごとに撚り数を変える間隔（ピッチ）は、１０〜１０００ｍｍの範囲内であれば、短いほど無地調に近づく。間隔（ピッチ）は一定間隔（ランダムピッチ）でも良いし１ピッチごとにアトランダムに変化させても良い。
【００１６】
撚り数の変化を多く、ピッチを不揃いに多くすると無地調に近づく。また、ランダムピッチにしない場合はピッチの変化を多くすることで無地調に近づく。無地調であれば、良好な織編物の外観となる。撚糸の所定長さの撚り数は１〜５０％の範囲で異なるのが好ましく、さらに好ましくは２〜２５％の範囲で異ならせる。この範囲であればさらに好ましいヨコ段やタテ段の発生を防止できる。
【００１７】
本発明の撚糸は繊維成分が紙スリットヤーン単独でもよい。この場合、紙スリットヤーン１本又は２本以上を撚り合わせることができる。他の繊維糸を使用する場合は、紙スリットヤーンと１本以上のマルチフィラメント糸及び紡績糸から選ばれる少なくとも一つの糸を撚ってもよい。例えば、マルチフィラメント糸又は紡績糸１本を紙スリットヤーンの周囲にシングル又はダブルでカバーリングさせて撚糸とすることもできる。シングルでカバーリングさせる場合、マルチフィラメント糸又は紡績糸は１本とし、左回り又は右回りとする。ダブルでカバーリングさせる場合は、例えばマルチフィラメント糸及び／又は紡績糸は２本とし、１本は右回りに巻回し他の１本は左回りに巻回する。紙スリットヤーンと他の繊維糸（例えばマルチフィラメント糸又は紡績糸）を併用する場合は、紙スリットヤーンを２０〜９９質量％の範囲で使用する。
【００１８】
紙スリットヤーンに対してさらにマルチフィラメント糸及び／又は紡績糸を添え糸として撚り込んでも良い。添え糸を撚り込むと、さらに強度を高め織編み工程通過性を良好にでき、着用時の強度も満足する。
【００１９】
本発明の撚糸は１〜１０％の伸度を有することが好ましい。さらに好ましい伸度は２〜７％である。伸度が前記の範囲であると、織編み工程通過性を良好にでき、着用時の伸度も良好となる。
【００２０】
本発明における紙スリットヤーンは、紙の原料はいかなるものであっても良い。例えば針葉樹、広葉樹、竹、各種麻を含む天然繊維などをパルプの原料とするなどがある。紙は常法に従って製造する。パルプに対して糊（バインダー）を混合し、湿式抄紙し、乾燥して紙とする。糊（バインダー）は汗や選択の際の水に溶けないものを使用する。紙の厚さ及びスリット幅は任意のものとすることができる。例えば、スリット幅２ｍｍで繊度292deci tex(綿番手２０番)単糸、スリット幅１．５ｍｍで繊度194deci tex(綿番手３０番)単糸、スリット幅１ｍｍで繊度146deci tex(綿番手４０番)単糸などが使用できる。本発明の紙スリットヤーンの好ましい繊度は衣料用、産業用を含めると100〜800deci texであり、さらに好ましくは120〜600deci texである。衣料用に限ると好ましくは100〜500deci texであり、さらに好ましくは120〜400deci texである。
【００２１】
紙スリットヤーンと合撚するマルチフィラメント糸としては、ポリアミド（ナイロン）、ポリエステル、ウレタン繊維、アクリル繊維、ポリビニルアルコールなどの合成繊維製マルチフィラメント糸、アセテート、レーヨンなどの再生繊維製マルチフィラメント糸を使用するのが好ましい。とくに織編物とした後に紙スリットヤーンと一浴で染色できるポリアミド（ナイロン）製マルチフィラメント糸を使用するのが、染色上の利点があり好ましい。
【００２２】
長さ方向の撚り数を変えるためには、撚糸機のスピンドル回転数は一定とし、紙スリットヤーンの送り出し速度又は巻き取り速度を変化させるのが好ましい。紙スリットヤーンの送り出し速度又は巻き取り速度を一定とし、撚糸機のスピンドル回転数を短時間で切り替えることは簡単ではない。装置が大がかりとなり、糸の制御も難しい。これに対して撚糸機のスピンドル回転数は一定とし、紙スリットヤーンの送り出し速度又は巻き取り速度を変化させることは、それほど大きな改造は不要であり、糸の制御も容易である。
【００２３】
紙スリットヤーンは１〜１０％、より好ましくは２〜７％のオーバーフィード状態で撚糸機へ供給する。これにより撚糸に好ましい伸度を付与できる。
【００２４】
撚糸機としては、ダブルツィスタ、イタリア式撚糸機（トライツィスタともいう）、アットウッド式撚糸機、パーン給糸アップツィスタ、リング撚糸機、合撚機等が使用できる。このうち、紙スリットヤーン単独の撚糸を得る場合はダブルツィスタ又はイタリア式撚糸機（トライツィスタ）が好ましく、紙スリットヤーンとマルチフィラメント糸との合撚糸を得る場合はイタリア式撚糸機（トライツィスタ）が好ましい。紙スリットヤーンをスピンドル内に通過させてそのまま巻き取るイタリア式撚糸機（トライツィスタ）の場合、撚糸機の後に仮撚りスピンドルを設け、紙スリットヤーンの実撚り方向と同一の方向に仮撚りスピンドルを回転させるのが好ましい。撚糸機のスピンドル回転数を一定とし、紙スリットヤーンの送り出し速度又は巻き取り速度を変化させることにより、長さ方向の撚り数を異ならせた撚糸は、紙スリットヤーンの実撚り方向と同一の方向に回転させた仮撚りスピンドルにより、撚りが安定し、撚り数が均整化されずにメリハリのついたままで巻き取ることができる。
【００２５】
以下図面を用いて説明する。以下の図面において、同一符号は同一物を示す。図１は本発明の一実施例における毛羽を有する織編物から引き出した紙スリットヤーン１本の撚糸の外観図である。この紙スリットヤーン１の撚糸には起毛処理による毛羽３０と傷３１が発生している。図２は本発明の別の実施例における毛羽を有する織編物から引き出した紙スリットヤーン２本の撚糸の外観図である。この紙スリットヤーン１ａ，１ｂの撚糸にも起毛処理による毛羽３０と傷３１が発生している。図３は本発明のさらに別の実施例における毛羽を有する織編物から引き出した紙スリットヤーン１本と添え糸及びカバーリングヤーンの撚糸の外観図である。この紙スリットヤーン１の撚糸にも起毛処理による毛羽３０と傷３１が発生している。
【００２６】
図４Ａは本発明の一実施例における針金起毛機の模式的説明図である。この針金起毛機３２は単動式の起毛機であり、図４Ｃに示す針布３８を巻いた針布ロール３３ａ〜３３ｄの表面に織編物生地３４を矢印方向に通して起毛する。針布ロールは実際には６〜４８本設置されている。図４Ｂは別の実施例の針金起毛機の模式的説明図である。この針金起毛機３５は複動式の起毛機であり、図４Ｃに示す針布３８を巻いた針布ロール３６ａ，３６ｂと、針の方向が異なる３７ａ，３７ｂの表面に織編物生地３４を矢印方向に通して起毛する。こちらも針布ロールは実際には６〜４８本設置されている。図４Ｃは針金起毛機に取り付ける針布３８の模式的説明図であり、基布３９に針４０が埋め込まれている。基布３９に対する針の角度は、下部が約７５°、上部が約１２０°である。
【００２７】
図５は本発明の一実施例の起毛処理前後の織編物から引き出した紙スリットヤーンを含む撚糸の垂れ下がり挙動を示す説明図である。起毛処理前の織編物から引き出した紙スリットヤーンを含む撚糸４１は大きな角度で垂れ下がる。これは腰があるためである。これに対して起毛処理後の織編物から引き出した紙スリットヤーンを含む撚糸４２はほぼ真下に垂れ下がるかあるいは小さな角度で垂れ下がる。これにより、起毛処理後の紙スリットヤーンの腰が低下していることがわかる。起毛処理により紙スリットヤーンには傷が入るので強度も低下することがわかる。これにより、柔軟性が良好になる。加えて、起毛された織編物は、表面が紙スリットヤーンの毛羽を有するので、表面積が増し、見掛け上の厚さも増すので吸湿性、吸水性、保水力も高くなる。
【００２８】
図６〜８は本発明の織編物を製造するための撚糸の説明図である。図６は本発明一実施例における紙スリットヤーン単独１本の撚糸の構成図である。紙スリットヤーン１は撚り数が異なるように撚られている。２は撚糸部である。図７は本発明別の実施例における紙スリットヤーン２本の撚糸の構成図である。１本の紙スリットヤーン１ａの周囲にもう１本の紙スリットヤーン１ｂを撚り数が異なるように巻きつけて撚られている。３は撚糸部である。図８は本発明さらに別の実施例における紙スリットヤーン１と合成繊維添え糸４及びカバーリングヤーン５の撚糸の構成図である。３は撚糸部であり、撚り数が異なるように撚られている。
【００２９】
図９は本発明の一実施例におけるダブルツィスタ撚糸機７による紙スリットヤーン単独１本の撚糸の製造工程図である。パーン１１に巻かれた紙スリットヤーン１２は引き出され、フライヤ１８の目を通過し、中空スピンドル１３の上から入り、下方のガイド１４から出て、撚糸１５は旋回して引き出され、上方のガイド１６を通過して巻き取りワインダ１７に巻き上げられる。中空スピンドルが１回転するごとに糸には２回の撚りが掛けられる。巻き取りワインダ１７で速度を変化させて、所定長さ当たりの撚り数を変化させる。１９はカバー、２０は駆動系のベルトである。
【００３０】
図１０は本発明の別の実施例におけるトライツィスタ撚糸機８による紙スリットヤーン単独１本の撚糸の製造工程図である。パーン１１に巻かれた紙スリットヤーン１２は引き出され、中空スピンドル１３の上から入り、下方から出て、下方のガイド１６を通過して巻き取りワインダ１７に巻き上げられる。中空スピンドル１回転するごとに糸には１回の撚りが掛けられる。巻き取りワインダ１７で速度を変化させて、所定長さ当たりの撚り数を変化させる。
【００３１】
図１１は本発明のさらに別の実施例におけるトライツィスタ撚糸機９による紙スリットヤーン芯糸と鞘糸からなる撚糸の製造工程図である。芯糸として、パーン１１に巻かれた紙スリットヤーン１２を引き出し、中空スピンドル１３の上から入れる。紙スリットヤーン２１（１本又は多数本）からなる鞘糸は、送り出しローラー２２（必須ではない）から供給して中空スピンドル１３の上から入れ、紙スリットヤーン１２に巻きつけ、中空スピンドル１３の下方から出して下方のガイド１６を通過して巻き取りワインダ１７に巻き上げる。送り出しローラー２２（必須ではない）及び又は巻き取りワインダ１７で速度を変化させて、所定長さ当たりの撚り数を変化させる。
【００３２】
図１２は本発明のさらに別の実施例におけるトライツィスタ撚糸機１０による紙スリットヤーン芯糸とマルチフィラメント糸からなる添え糸及びカバーリングヤーンの撚糸の製造工程図である。芯糸として、紙スリット糸１２とマルチフィラメント添え糸２５を送り出しローラー２２（必須ではない）から供給して中空スピンドル１３の上から入れる。鞘糸として、パーン２３に巻かれたマルチフィラメント糸２４は引き出され、中空スピンドル１３の上から入り、芯糸をカバーリングし、中空スピンドル１３の下方から出て、下方のガイド１６を通過して巻き取りワインダ１７に巻き上げられる。送り出しローラー２２（必須ではない）及び又は巻き取りワインダ１７で速度を変化させて、所定長さ当たりの撚り数を変化させる。
【００３３】
図１３は図１０に示すトライツィスタ撚糸機８の後に、仮撚り中空スピンドル２６を設けた例である。トライツィスタ撚糸機８は駆動ベルト２０の右方向への駆動により、紙スリットヤーン１２には右撚り（実撚り）が掛けられる。仮撚り中空スピンドル２６は駆動ベルト２７の左方向への駆動により、紙スリットヤーン１２’には左撚り（仮撚り）が掛けられる。中空スピンドル２６の同一方向への仮撚りにより、撚り数が異なる実撚りはそのままの状態で仮固定されてワインダ１７に巻き取られる。すなわち、トライツィスタ撚糸機８によって長さ方向の撚り数を異ならせた撚糸は、撚りが安定し、撚り数が均整化されずにメリハリのついたままで巻き取ることができる。仮撚り中空スピンドル２６の好ましい回転数は１０００〜１２０００rpmである。
【００３４】
図１４は図１１に示すトライツィスタ撚糸機９の後に、仮撚り中空スピンドル２６を設けた例であり、図１５は図１２に示すトライツィスタ撚糸機１０の後に、仮撚り中空スピンドル２６を設けた例である。作用・効果は図１３の説明と同じである。図示を省略するが、鞘糸をダブルでカバーさせるには、図１１〜図１５の工程後、さらに鞘糸を逆方向に巻きつけることにより得られる。
【００３５】
本発明の編織物は、織物と編物の両方を意味する。編物としては、横編（ニット）、丸編、トリコット経編、ラッセル経編などいずれの編物であってもよい。織物としては、平織、綾織、朱子織の基本組織とそれらから応用された変化組織、片二重織、二重織等の重ね組織、コール天、ビロード等のパイル織組織等があげられる。
【実施例】
【００３６】
以下実施例を用いて、さらに本発明を具体的に説明する。本発明は下記の実施例に限定されるものではない。
（実施例１）
三木特種製紙社製のマニラ麻（アバカ種）を原料としたスリット糸用紙を１ｍｍ幅にスリットしたスリットテープを表１に示す撚り数とピッチで撚糸にした。撚糸機は図１０に示すトライツィスタを用い、スピンドル回転数は一定とし、紙スリットヤーンの巻き取り速度を変化させて、糸の長さ方向の撚り数を変化させた。オーバーフィード率は５％とした。表１における区分は、第１区分−第２区分−第３区分−第２区分−第１区分で１サイクルとした。得られた撚糸は図６に示すとおりであり、綿番手４０番単糸であった。
【００３７】
【表１】
2014224334.tif 000003
【００３８】
以上のようにして得られた撚糸（単糸）を使用して丸編み機に４８本供給し、編み幅１０００ｍｍ、１インチ当たりのゲージ数２８で編み上げ、目付け：１６０ｇ／ｍ2のニットを得た。このニットは反応染料を使用して濃紺色に染めた。その後、このニットを図４Ａに示す針金起毛機（２４本針布ロール）を片面４回、両面で合計８回通過させて起毛処理した。この結果、本実施例品はヨコ段がほとんど観察されず無地調であった。このニットを構成する紙スリットヤーンは図６に示すように毛羽と傷を有していた。毛羽の平均長さは２ｍｍ、傷の平均深さと幅はそれぞれ０．２ｍｍであった。起毛処理前後の織編物から引き出した紙スリットヤーンを含む撚糸の垂れ下がり挙動を比較したところ、図５に示すように、起毛処理前の紙スリットヤーンを含む撚糸４１は大きな角度で垂れ下がるのに対して起毛処理後の紙スリットヤーンを含む撚糸４２はほぼ真下に垂れ下がるかあるいは小さな角度で垂れ下がった。これにより、起毛処理後の紙スリットヤーンの腰が低下していることがわかる。さらに、ニットの風合いを官能検査により調べたところ、起毛処理前のニットは粗硬感があったが、起毛処理後のニットは柔軟であった。本実施例品のニットをシャツに縫製して着用したところ、吸湿性及び吸水性があり、夏物衣料として着心地良いことが確認できた。
【００３９】
（実施例２）
実施例１において、撚り数を一定（５２５回／ｍ）とした以外は同様とした。得られたニットを構成する紙スリットヤーンには毛羽（毛羽平均長さ１．８ｍｍ）と傷（平均深さと幅はそれぞれ０．２ｍｍ）が認められ、官能検査による風合いは柔軟であった。本実施例品はヨコ段がほとんど観察されず無地調であった。また、本実施例品のニットをシャツに縫製して着用したところ、吸湿性及び吸水性があり、夏物衣料として着心地良いことが確認できた。
【００４０】
（実施例３）
白川製紙社製のマニラ麻（アバカ種）を原料としたスリット糸用紙を使用し、２ｍｍ幅にスリットしたスリットテープを芯糸とし、鞘糸としてナイロン６のマルチフィラメント（繊維本数７本、トータル繊度１３．３dtex）、添え糸として鞘糸と同一のマルチフィラメントを使用し、表２に示す撚り数とピッチで撚糸にした。撚糸機は図９に示すトライツィスタを用い、スピンドル回転数は一定とし、紙スリットヤーンの巻き取り速度を変化させて、糸の長さ方向の撚り数を変化させた。オーバーフィード率は１０％とした。表２における区分は、第１区分−第２区分−第３区分−第２区分−第１区分で１サイクルとした。得られた撚糸は図７に示すとおりであり、繊度286deci tex(綿番手２０．４番)単糸であった。
【００４１】
【表２】
2014224334.tif 000004
【００４２】
以上のようにして得られた撚糸（単糸）を使用して丸編み機に４８本供給し、編み幅１０００ｍｍ、１インチ当たりのゲージ数２０で編み上げ、目付け：２８０ｇ／ｍ2のニットを得た。このニットは反応染料を使用して濃紺色に染めた。その後、このニットを図４Ａに示す針金起毛機（２４本針布ロール）を片面４回、両面で合計８回通過させて起毛処理した。この結果、本実施例品はヨコ段がほとんど観察されず無地調であった。このニットを構成する紙スリットヤーンは図８に示すように毛羽と傷を有していた。毛羽の平均長さは１．５ｍｍ、傷の平均深さと幅はそれぞれ０．１５ｍｍであった。また  起毛処理前後の織編物から引き出した紙スリットヤーンを含む撚糸の垂れ下がり挙動を比較したところ、図５に示すように、起毛処理前の紙スリットヤーンを含む撚糸４１は大きな角度で垂れ下がるのに対して起毛処理後の紙スリットヤーンを含む撚糸４２はほぼ真下に垂れ下がるかあるいは小さな角度で垂れ下がった。これにより、起毛処理後の紙スリットヤーンの腰が低下していることがわかる。さらに、ニットの風合いを官能検査により調べたところ、起毛処理前のニットは粗硬感があったが、起毛処理後のニットは柔軟であった。本実施例品のニットをシャツに縫製して着用したところ、吸湿性及び吸水性があり、夏物衣料として着心地良いことが確認できた。
【００４３】
（実施例４）
実施例３において、撚り数一定（５００回／ｍ）とした以外は同様とした。得られたニットを構成する紙スリットヤーンには毛羽（毛羽平均長さ１．３ｍｍ）と傷（平均深さと幅はそれぞれ０．１ｍｍ）が認められ、官能検査による風合いは柔軟であった。本実施例品はヨコ段がほとんど観察されず無地調であった。また、本実施例品のニットをシャツに縫製して着用したところ、吸湿性及び吸水性があり、夏物衣料として着心地良いことが確認できた。
【００４４】
（実施例５）
実施例３において、図９に換えて図１２に示す装置を用い、他の条件は同一として撚糸した。すなわち、トライツィスタ撚糸機８の後に仮撚り中空スピンドル２６を設け、トライツィスタ撚糸機８では紙スリットヤーンに左撚り（実撚り）を掛け、仮撚り中空スピンドル２６では左撚り（仮撚り）を掛けて、トライツィスタ撚糸機８で掛けた撚り数が異なる実撚りを仮固定してワインダ１７に巻き取った。仮撚り中空スピンドル２６の回転数は10,000rpmとした。得られた撚糸を実施例３と同様にニット編み物にし、起毛処理した。得られたニットを構成する紙スリットヤーンには毛羽（毛羽平均長さ２．５ｍｍ）と傷（平均深さと幅はそれぞれ０．２５ｍｍ）が認められ、官能検査による風合いは柔軟であった。実施例３品に比べてさらに糸の撚り数変化はメリハリがついており、ヨコ段がほとんど観察されず好ましい無地調であり、柔軟であり高級感もあった。
【００４５】
（実施例６）
実施例３において、図９に換えて図１２に示す装置を用い、他の条件は同一として撚糸した。すなわち、トライツィスタ撚糸機８の後に仮撚り中空スピンドル２６を設け、トライツィスタ撚糸機８では紙スリットヤーンに左撚り（実撚り）を掛け、仮撚り中空スピンドル２６では左撚り（仮撚り）を掛けて、トライツィスタ撚糸機８で掛けた撚り数が異なる実撚りを仮固定してワインダ１７に巻き取った。仮撚り中空スピンドル２６の回転数は11,000rpmとした。得られた撚糸を実施例３と同様にニット編み物に、起毛処理した。得られたニットを構成する紙スリットヤーンには毛羽（毛羽平均長さ２．７ｍｍ）と傷（平均深さと幅はそれぞれ０．３ｍｍ）が認められ、官能検査による風合いは柔軟であった。実施例３品に比べてさらに糸の撚り数変化はメリハリがついており、ヨコ段がほとんど観察されず好ましい無地調であり、柔軟であり高級感もあった。
【００４６】
（実施例７）
下記の表３に示す糸使いで織物を製織した。その後常法により染色し、乾燥後にこの織物を図４Ａに示す針金起毛機（２４本針布ロール）を片面４回、両面で合計８回通過させて起毛処理した。
【００４７】
【表３】
2014224334.tif 000005
【００４８】
得られた織物を構成する紙スリットヤーンには毛羽（毛羽平均長さ２．１ｍｍ）と傷（平均深さと幅はそれぞれ０．２ｍｍ）が認められ、官能検査による風合いは柔軟であった。ヨコ段がほとんど観察されず好ましい無地調であり、柔軟であり高級感もあった。この織物は緯糸に紙スリットヤーンを使用しており、起毛機の針布が前記緯糸に垂直方向に当たるため紙スリットヤーンが選択的に起毛され、毛羽のほとんどは紙を構成するパルプ繊維であった。このため、吸湿性及び吸水性があり保水力も高く、タオル等に好適であった。
【００４９】
（実施例８）
下記の表４に示す糸使いで織物を製織した。その後常法により染色し、乾燥後にこの織物を図４Ａに示す針金起毛機（２４本針布ロール）を片面４回、両面で合計８回通過させて起毛処理した。
【００５０】
【表４】
2014224334.tif 000006
【００５１】
得られた織物を構成する紙スリットヤーンには毛羽（毛羽平均長さ２．０ｍｍ）と傷（平均深さと幅はそれぞれ０．３ｍｍ）が認められ、官能検査による風合いは柔軟であった。ヨコ段がほとんど観察されず好ましい無地調であり、柔軟であり高級感もあった。この織物も緯糸に紙スリットヤーンを使用しており、起毛機の針布が前記緯糸に垂直方向に当たるため紙スリットヤーンが選択的に起毛され、毛羽のほとんどは紙を構成するパルプ繊維であった。このため、吸湿性及び吸水性があり保水力も高く、スカーフ、ガーゼケット（寝具類）等に好適であった。
【００５２】
（実施例９）
実施例３と同様に撚糸を作製した。紙糸として白川製紙社製のマニラ麻（アバカ種）を原料としたスリット糸用紙を１．５ｍｍ幅にスリットしたスリットテープを芯糸とし、鞘糸としてナイロン６のマルチフィラメント（繊維本数７本、トータル繊度１３．３dtex）、添え糸としてポリエステル(PET)マルチフィラメント糸(83.3deci tex,フィラメント数３６本)を使用して撚糸を作製した。この撚糸を緯糸とし、経糸としてコットン紡績糸双糸（綿番手４０／２）を使用し、２重織毛布組織の織物を織製した。得られた織物目付は１６０ｇ／ｍ2であった。この織物を家庭洗濯し、乾燥することを５回繰り返したが寸法変化は見られず、耐洗濯性は良好であった。織物物性は表５にまとめて示す。
【００５３】
（実施例１０）
実施例９と同様に撚糸を作製した。紙糸として白川製紙社製のマニラ麻（アバカ種）を原料としたスリット糸用紙を１．５ｍｍ幅にスリットしたスリットテープを芯糸とし、鞘糸としてナイロン６のマルチフィラメント（繊維本数７本、トータル繊度１３．３dtex）、添え糸としてポリエステル(PET)マルチフィラメント糸(83.3deci tex,フィラメント数３６本)を使用して撚糸を作製した。この撚糸を緯糸とし、経糸としてコットン紡績糸双糸（綿番手４０／２）を使用し、一重５枚朱子織組織の織物を織製した。得られた織物目付は１３５ｇ／ｍ2であった。この織物を家庭洗濯し、乾燥することを５回繰り返したが寸法変化は見られず、耐洗濯性は良好であった。織物物性は表５にまとめて示す。
【００５４】
（実施例１１）
実施例９と同様に撚糸を作製した。紙糸として白川製紙社製のマニラ麻（アバカ種）を原料としたスリット糸用紙を４ｍｍ幅にスリットしたスリットテープを芯糸とし、鞘糸としてナイロン６のマルチフィラメント（繊維本数７本、トータル繊度１３．３dtex）、添え糸としてポリエステル(PET)マルチフィラメント糸(83.3deci tex,フィラメント数３６本)を使用して撚糸を作製した。この撚糸を緯糸とし、経糸としてコットン紡績糸双糸（綿番手３０／２）を使用し、一重５枚朱子織組織の織物を織製した。得られた織物目付は１９０ｇ／ｍ2であった。この織物を家庭洗濯し、乾燥することを５回繰り返したが寸法変化は見られず、耐洗濯性は良好であった。織物物性は表５にまとめて示す。
【００５５】
【表５】
2014224334.tif 000007
【００５６】
表５から本発明の実施例９−１１の織物は、実用品として使える物性を有していることが確認できた。とくにピリングは織物表面に毛羽と傷があるにもかかわらずそれほど低くなく、実用品として使える物性を有していることが確認できた。粘着テープへの毛羽付着もそれほど多くなく、実用品としては十分である。また、実施例９の織物の起毛前の構成紙糸の拡大ＳＥＭ写真（倍率１００）を図１６Ａに示し、起毛後の織物を構成する紙糸の拡大ＳＥＭ写真（倍率１００）を図１６Ｂに示す。これらの写真から起毛後の織物の紙糸の表面には毛羽及び傷を有することが確認できる。
【産業上の利用可能性】
【００５７】
本発明の紙糸を含む織編物は、吸湿性に優れていることから下記の用途に好適である。
（１）シャツ、パンツ、肌着、パジャマ、家庭着、浴着などの衣類
（２）タオル類、ハンカチ類、あかすり類
（３）モケット、タオルケット、ガーゼケット、シーツ、布団カバーなどの寝具類
（４）発汗を伴うスポーツウエア類
（５）スカーフ類
（６）カーテン、布団側地、椅子の側地等のインテリア生地類
（７）眼鏡ふき、布きん、ワイパー材
その他、ユニフォーム、中敷き、靴下、下着、中着、上着、衣服の表地、裏地、帽子、手袋、セーター、スラックス、スカートなどが挙げられる。
【符号の説明】
【００５８】
１，１ａ，１ｂ  紙スリットヤーン
２，３，６  撚糸部
４  マルチフィラメント添え糸
５  マルチフィラメントカバーリングヤーン
７  ダブルツィスタ撚糸機
８，９，１０  トライツィスタ撚糸機
１１，２３  パーン
１２，２１  紙スリットヤーン
１３  中空スピンドル
１４，１６  ガイド
１５  撚糸
１７  ワインダ
１８  フライヤ
１９  カバー
２０，２７  駆動ベルト
２２  送り出しローラー
２４  マルチフィラメント鞘糸
２５  マルチフィラメント添え糸
２６  仮撚り中空スピンドル
３０  毛羽
３１  傷
３２，３５  針金起毛機
３３ａ〜３３ｄ，３６ａ，３６ｂ，３７ａ，３７ｂ  針布ロール
３４  織編物生地
３８  針布
３９  基布
４０  針
【図１】
2014224334.tif 000008
【図２】
2014224334.tif 000009
【図３】
2014224334.tif 000010
【図４】
2014224334.tif 000011
【図５】
2014224334.tif 000012
【図６】
2014224334.tif 000013
【図７】
2014224334.tif 000014
【図８】
2014224334.tif 000015
【図９】
2014224334.tif 000016
【図１０】
2014224334.tif 000017
【図１１】
2014224334.tif 000018
【図１２】
2014224334.tif 000019
【図１３】
2014224334.tif 000020
【図１４】
2014224334.tif 000021
【図１５】
2014224334.tif 000022
【図１６Ａ】
2014224334.tif 000023
【図１６Ｂ】
2014224334.tif 000024